СОДЕРЖАЩЕЕ ГРАФИТ ОГНЕСТОЙКОЕ ИЗДЕЛИЕ, СПОСОБ ЕГО ПОЛУЧЕНИЯ И ЕГО ПРИМЕНЕНИЯ

1. Содержащее графит, в частности содержащее природный графит, формованное огнестойкое изделие на основе гранулята огнестойкого материала, при этом в формованном изделии гранулы закреплены с помощью известного связующего вещества и/или с помощью керамической связки, отличающееся тем, что изделие содержит гомогенную смесь из по меньшей мере двух видов графита с различными коэффициентами теплового расширения, при этом один вид графита количественно преобладает, а другой вид графита выполняет функцию дополнительного вида графита.
x
2. Изделие по п.1, отличающееся тем, что виды графита отличаются коэффициентами формы FF, которые коррелируют с их коэффициентами теплового расширения, при этом коэффициент формы FF получают делением размера ячеек сита в мкм, через которое прошло определенное процентное количество «x» чешуек графита данного вида графита (значение d), на полученную из по меньшей мере одного REM-снимка оптически определенную и математически усредненную толщину «c» различимых на REM-снимке чешуек вида графита, при этом меньший коэффициент формы FF коррелирует с большим коэффициентом теплового расширения, а больший коэффициент формы FF коррелирует с меньшим коэффициентом теплового расширения.
3. Изделие по п.2, отличающееся тем, что коэффициент формы FF пригодных видов природного графита находится в области от 5 до 200, в частности от 10 до 100.
x
4. Изделие по п.2, отличающееся тем, что значение x для величины d находится в области от 50 до 95, в частности от 60 до 90, предпочтительно равно 90.
5. Изделие по п.2, отличающееся тем, что разность коэффициентов формы FF (ΔFF) видов графита в смеси видов графита составляет по меньшей мере 10, предпочтительно по меньшей мере 50, и в частности по меньшей мере 85.
6. Изделие по п.2, отличающееся тем, что добавляемое количество дополнительного вида графита с большим коэффициентом формы FF к виду графита с меньшим коэффициентом формы FF составляет максимально 50 масс.% и в частности находится в области от 5 до 30 масс.%.
2
3
2
2
2
3
7. Изделие по п.1, отличающееся тем, что гранулят огнестойкого материала содержит по меньшей мере один материал из следующей группы: MgO, AlО, SiО, ZrО, CaO, CrО, однако предпочтительным является MgO.
8. Способ снижения обратимого теплового расширения у содержащего графит, в частности содержащего природный графит, огнестойкого формованного изделия на основе гранулята огнестойкого материала, в частности для получения изделий по одному из пп.1-7, при этом гранулы гранулята закреплены в формованном изделии известным связующим веществом и/или керамической связкой, и при этом получают и формуют смесь по меньшей мере одного огнестойкого материала, по меньшей мере одного связующего вещества и определенного количества графита, отличающийся тем, что в качестве графита применяют смесь из по меньшей мере двух сортов графита, которые различаются коэффициентами теплового расширения, при этом в частности один вид графита количественно преобладает в смеси графита, а другой вид графита выполняет функцию дополнительного вида графита.
9. Способ по п.8, отличающийся тем, что виды графита различаются коэффициентами формы FF, коррелирующими с их коэффициентами теплового расширения, при этом один вид графита имеет более низкий коэффициент формы FF и является преобладающим компонентом смеси графита, а другой вид графита имеет более высокий коэффициент формы FF, или наоборот, в зависимости от того, какой коэффициент теплового расширения необходимо изменить, и при этом коэффициент формы FF каждого вида графита определяют до смешивания.
10. Способ по п.9, отличающийся тем, что каждый коэффициент формы FF определяют следующим образом:
x
- просеивают вид графита и определяют размер в мкм ячеек сита, через которое проходит определенное процентное количество x в масс.% (значение d)
c
- определяют из статистически достаточного количества измерений чешуек графита среднюю толщину  оптическим способом на по меньшей мере одном REM-снимке соответствующего вида графита
- вычисляют коэффициент формы FF по формуле:
x
FF=(значение d)/с
11. Способ по п.9, отличающийся тем, что применяют вид графита с коэффициентом формы FF по меньшей мере 10, в частности по меньшей мере 50, предпочтительно по меньшей мере 100 для получения смеси графита.
12. Способ по п.10, отличающийся тем, что размер ячеек сита устанавливают при значении x от 50 до 95, в частности от 60 до 90, предпочтительно 90.
13. Способ по п.9, отличающийся тем, что применяют виды графита для смеси графита, у которых разность между их коэффициентами формы FF (Δ FF) составляет по меньшей мере 3 и максимально 50, а в частности от 5 до 30.
14. Способ по п.9, отличающийся тем, что добавляемое количество вида графита с большим коэффициентом формы FF к виду графита с меньшим коэффициентом формы FF или наоборот, в зависимости от того, какой коэффициент теплового расширения необходимо изменить, составляет минимально 3 и максимально 50 масс.%, а в частности находится в области от 3 до 30 масс.%.
2
3
2
2
3
2
3
15. Способ по п.8, отличающийся тем, что для гранулята огнестойкого материала применяют по меньшей мере один огнестойкий материал из следующей группы: MgO, AlO, SiO, ZrO, CaO, CrO, однако предпочтительно применяют MgO.